СПОСОБ ПОЛУЧЕНИЯ СЛОЖНЫХ ПОЛИЭФИРПОЛИОЛОВ С МАЛЫМ КОЛИЧЕСТВОМ ДИОКСАНОВЫХ ОТХОДОВ

1. Способ получения сложных полиэфирполиолов, причем на стадии:
a) смешивают, по меньшей мере, одну ароматическую дикарбоновую кислоту или алкиловый эфир ароматической дикарбоновой кислоты либо ангидрид ароматической дикарбоновой кислоты (А) и, по меньшей мере, один α,ω-диол (В),
причем молярное отношение компонентов (В) к (А) находится в пределах от 20:1 до 1,05:1, а суммарное массовое содержание компонентов (А) и (В) в расчете на массу полученной на стадии с) смеси находится в пределах между от 55 до 99 мас.%, причем образуется сложный полиэфирполиол, и
b) к полученному на стадии а) сложному полиэфирполиолу прибавляют фталевый ангидрид (С) в молярном соотношении компонентов (С) к добавленной на стадии а), по меньшей мере, одной ароматической дикарбоновой кислоте или алкиловому эфиру ароматической дикарбоновой кислоты либо ангидриду ароматической дикарбоновой кислоты (А) в пределах от 0:1 до 2:1, причем образуется сложный полиэфирполиол, и
c) к полученному на стадии b) сложному полиэфирполиолу добавляют диэтиленгликоль (D) в массовом количестве от 1 до 35  мас.% в расчете на массу смеси, причем образуется сложный полиэфирполиол,
причем полученный на стадии b) сложный полиэфирполиол имеет более высокую молекулярную массу, чем сложный полиэфирполиол, полученный на стадии с).
2. Способ по п.1, отличающийся тем, что ароматическую дикарбоновую кислоту А) выбирают из группы, состоящей из фталевой кислоты, терефталевой кислоты, изофталевой кислоты или их смесей.
3. Способ по п.1, отличающийся тем, что α,ω-диолы (В) выбирают из группы, состоящей из этиленгликоля, триэтиленгликоля, тетраэтиленгликоля, пентаэтиленгликоля, а также их более высших гомологов со среднечисловой молекулярной массой от 150 до 410 г/моль.
4. Способ по п.1, отличающийся тем, что молярное отношение компонентов (В) к (А) находится в пределах от 1,1:1,0 до 10,0:1,0.
5. Способ по п.1, отличающийся тем, что молекулярная масса полученного на стадии а) сложного полиэфирполиола находится в пределах между 4000 и 200 г/моль, предпочтительно между 3000 и 250 г/моль.
6. Способ по п.1, отличающийся тем, что гидроксильное число полученного на стадии а) сложного полиэфирполиола находится в пределах между 28 и 560 г КОН/кг.
7. Способ по п.1, отличающийся тем, что молекулярная масса полученного на стадии b) сложного полиэфирполиола находится в пределах между 4500 и 600 г/моль, предпочтительно в пределах между 4000 и 700 г/моль.
8. Способ по п.1, отличающийся тем, что гидроксильное число полученного на стадии b) сложного полиэфирполиола находится в пределах между 25 и 190 г КОН/кг.
9. Способ по п.1, отличающийся тем, что вязкость полученного на стадии b) сложного полиэфирполиола при температуре 25°С находится в пределах между 400 и 20000 мПа·с, предпочтительно между 450 и 15000 мПа·с.
10. Способ по одному из пп.1-9, отличающийся тем, что суммарное массовое содержание компонентов (А) и (В) в расчете на массу смеси находится в пределах между 60 и 90 мас.%.
11. Способ получения пенополиуретана, содержащего при необходимости полиизоциануратные группы, в котором:
a) получают сложный полиэфирполиол способом согласно изобретению и полученный таким образом сложный полиэфирполиол затем подвергают взаимодействию,
b) по меньшей мере, с одним полиизоцианатсодержащим компонентом
c) в присутствии одного или нескольких вспенивающих агентов,
d) в присутствии одного или нескольких катализаторов, и,
e) при необходимости в присутствии одного или нескольких антипиренов и при необходимости в присутствии других вспомогательных веществ и добавок и,
f) при необходимости подвергают взаимодействию, по меньшей мере, с одним соединением, по меньшей мере, с двумя группами, реакционноспособными по отношению к изоцианатам, отличающимся от сложного полиэфирполиола со стадии а).
12. Применение пенополиуретана, содержащего при необходимости полиизоциануратные группы, по п.11 для получения металлсодержащих композиционных элементов.